(57)【要約】【課題】境界壁の近傍に発生する応力集中を緩和することができ、機械的強度の低下を抑制することが可能なハニカム構造体を提供する。【解決手段】複数のセル２を区画形成する多孔質の隔壁１を有する柱状のハニカム構造部４を備え、ハニカム構造部４は、中央部１５と外周部１６とによって構成され、セル２の形状が三角形又は六角形であり、且つ、中央部１５に形成されたセル２ａの形状と、外周部１６に形成されたセル２ｂの形状とが、合同又は相似形状であり、セル２の形状において、対称軸の数をＡとし、セル２の形状の頂点の数をＮとし、下記式（１）に示される値をθとし、中央部１５におけるセル２ａの配列方向に対して、外周部１６におけるセル２ｂの配列方向が、θ−１５°〜θ＋１５°の範囲で傾いている。  【数１】2019198829.tif 000008【選択図】図２
2019198829.tif 000002
【特許請求の範囲】
【請求項１】
第一端面から第二端面まで延びる流体の流路となる複数のセルを取り囲むように配置された多孔質の隔壁を有する柱状のハニカム構造部を備え、
前記ハニカム構造部は、前記ハニカム構造部の前記セルの延びる方向に直交する断面における最外周を含む外周部と、前記外周部を除く前記断面における中央部分に配置された中央部とによって構成され、
前記セルの延びる方向に直交する断面において、前記セルの形状が、少なくとも１本の対称軸を有する三角形又は六角形であり、且つ、前記中央部に形成された前記セルの形状と、前記外周部に形成された前記セルの形状とが、合同又は相似形状であり、
前記セルの形状において、前記対称軸の数をＡとし、前記セルの形状の頂点の数をＮとし、下記式（１）に示される値をθとし、
前記中央部における前記セルの配列方向に対して、前記外周部における前記セルの配列方向が、θ−１５°〜θ＋１５°の範囲で傾いている、ハニカム構造体。
【数１】
2019198829.tif 000007
【請求項２】
前記ハニカム構造部は、前記中央部と前記外周部との境界部分に配設された境界壁を更に有する、請求項１に記載のハニカム構造体。
【請求項３】
前記ハニカム構造部は、前記中央部と前記外周部との境界部分が、連続する又は不連続な前記隔壁によって構成されたものである、請求項１に記載のハニカム構造体。
【請求項４】
前記中央部に形成された前記セルの水力直径が、前記外周部に形成された前記セルの水力直径よりも小さい、請求項１〜３のいずれか一項に記載のハニカム構造体。
【請求項５】
前記中央部のセル密度が、前記外周部のセル密度よりも大きい、請求項１〜４のいずれか一項に記載のハニカム構造体。
【請求項６】
前記セルの前記第一端面側又は前記第二端面側のいずれか一方の端部に配設された目封止部を更に備える、請求項１〜５のいずれか一項に記載のハニカム構造体。
【発明の詳細な説明】
【技術分野】
【０００１】
本発明は、ハニカム構造体に関する。更に詳しくは、アイソスタティック強度の低下を抑制することが可能なハニカム構造体に関する。
【背景技術】
【０００２】
従来、自動車等のエンジンから排出される排ガス中に含まれるＨＣ、ＣＯ、ＮＯｘ等の有害物質の浄化処理のため、ハニカム構造体に触媒を担持したものが使用されている。また、ハニカム構造体は、多孔質の隔壁によって区画形成されたセルの開口部に目封止を施すことにより、排ガス浄化用のフィルタとしても使用されている。
【０００３】
ハニカム構造体は、排ガスの流路となり複数のセルを区画形成する隔壁を有する柱状の構造体である。このようなハニカム構造体は、セルの延びる方向に直交する面において、複数のセルが、所定の周期で規則的に配列したセル構造を有している。従来は、１つのハニカム構造体において、上記面内のセル構造は、１種類であったが、近年、排ガス浄化効率の向上等を目的として、上記面内に、２種類以上のセル構造を有するハニカム構造体が提案されている。例えば、セルの延びる方向に直交する面の、中央部と外周部において、セル密度やセル形状を異ならせることにより、上記面内に、２種類以上のセル構造を有するハニカム構造体が提案されている（例えば、特許文献１〜３を参照）。
【先行技術文献】
【特許文献】
【０００４】
【特許文献１】特開２００２−１７７７９４号公報
【特許文献２】特開２００８−０１８３７０号公報
【特許文献３】特開２０００−０９７０１９号公報
【発明の概要】
【発明が解決しようとする課題】
【０００５】
特許文献１〜３には、２種類以上のセル構造を有するハニカム構造体として、例えば、セルの延びる方向に直交する面内において、中央部のセル密度が高く、外周部のセル密度が低くなるように構成されたハニカム構造体等が開示されている。また、２種類以上のセル構造を有するハニカム構造体として、セルの延びる方向に直交する面内において、中央部のセル形状と外周部のセル形状とが異なるように構成されたハニカム構造体も開示されている。
【０００６】
このようなハニカム構造体において、中央部におけるセルの配列方向と、外周部におけるセルの配列方向とが、相互に傾くように構成されている場合に、当該ハニカム構造体のアイソスタティック強度等の機械的強度が大きく低下してしまうという問題があった。特に、このようなハニカム構造体は、外部からの圧力や高温環境下での熱応力によって、セルを取り囲むように配設された隔壁にひずみが発生し易く、機械的強度の低下を招来する。このため、従来、２種類以上のセル構造を有するハニカム構造体は、安定した機械的強度を確保することが極めて困難であった。
【０００７】
本発明は、このような従来技術の有する問題点に鑑みてなされたものである。本発明は、アイソスタティック強度の低下を抑制することが可能なハニカム構造体を提供する。
【課題を解決するための手段】
【０００８】
本発明によれば、以下に示すハニカム構造体が提供される。
【０００９】
［１］  第一端面から第二端面まで延びる流体の流路となる複数のセルを取り囲むように配置された多孔質の隔壁を有する柱状のハニカム構造部を備え、
前記ハニカム構造部は、前記ハニカム構造部の前記セルの延びる方向に直交する断面における最外周を含む外周部と、前記外周部を除く前記断面における中央部分に配置された中央部とによって構成され、
前記セルの延びる方向に直交する断面において、前記セルの形状が、少なくとも１本の対称軸を有する三角形又は六角形であり、且つ、前記中央部に形成された前記セルの形状と、前記外周部に形成された前記セルの形状とが、合同又は相似形状であり、
前記セルの形状において、前記対称軸の数をＡとし、前記セルの形状の頂点の数をＮとし、下記式（１）に示される値をθとし、
前記中央部における前記セルの配列方向に対して、前記外周部における前記セルの配列方向が、θ−１５°〜θ＋１５°の範囲で傾いている、ハニカム構造体。
【００１０】
【数１】
2019198829.tif 000003
【００１１】
［２］  前記ハニカム構造部は、前記中央部と前記外周部との境界部分に配設された境界壁を更に有する、前記［１］に記載のハニカム構造体。
【００１２】
［３］  前記ハニカム構造部は、前記中央部と前記外周部との境界部分が、連続する又は不連続な前記隔壁によって構成されたものである、前記［１］に記載のハニカム構造体。
【００１３】
［４］  前記中央部に形成された前記セルの水力直径が、前記外周部に形成された前記セルの水力直径よりも小さい、前記［１］〜［３］のいずれかに記載のハニカム構造体。
【００１４】
［５］  前記中央部のセル密度が、前記外周部のセル密度よりも大きい、前記［１］〜［４］のいずれかに記載のハニカム構造体。
【００１５】
［６］  前記セルの前記第一端面側又は前記第二端面側のいずれか一方の端部に配設された目封止部を更に備える、前記［１］〜［５］のいずれかに記載のハニカム構造体。
【発明の効果】
【００１６】
本発明のハニカム構造体は、アイソスタティック強度の低下を抑制することができるという効果を奏するものである。即ち、本発明のハニカム構造体は、セルの形状が、少なくとも１本の対称軸を有する三角形又は六角形であり、且つ、中央部に形成されたセルの形状と、外周部に形成されたセルの形状とが、合同又は相似形状となるように構成されている。そして、本発明のハニカム構造体は、上記式（１）に示される値をθとした際に、中央部におけるセルの配列方向に対して、外周部におけるセルの配列方向が、θ−１５°〜θ＋１５°の範囲で傾いている。このように構成することによって、外部からの圧力や高温環境下での熱応力が加わった場合でも、ハニカム構造部を構成する隔壁にひずみが発生し難くなり、ハニカム構造体のアイソスタティック強度の低下を有効に抑制することができる。
【図面の簡単な説明】
【００１７】
【図１】本発明のハニカム構造体の一の実施形態を模式的に示す斜視図である。
【図２】図１に示すハニカム構造体の第一端面を模式的に示す平面図である。
【図３】図２のＡ−Ａ’断面を模式的に示す、断面図である。
【図４】本発明のハニカム構造体の他の実施形態の第一端面を模式的に示す平面図である。
【図５】本発明のハニカム構造体の更に他の実施形態の第一端面を模式的に示す平面図である。
【発明を実施するための形態】
【００１８】
以下、本発明の実施形態について説明する。しかし、本発明は以下の実施形態に限定されるものではない。したがって、本発明の趣旨を逸脱しない範囲で、当業者の通常の知識に基づいて、以下の実施形態に対し適宜変更、改良等が加えられ得ることが理解されるべきである。
【００１９】
（１）ハニカム構造体：
図１〜図３に示すように、本発明のハニカム構造体の一の実施形態は、多孔質の隔壁１を有する柱状のハニカム構造部４を備えた、ハニカム構造体１００である。図１〜図３に示すハニカム構造部４は、多孔質の隔壁１、及びこの隔壁１の外周を囲繞するように配設された外周壁３を有する。ハニカム構造部４の隔壁１は、第一端面１１から第二端面１２まで延びる流体の流路となる複数のセル２を区画形成している。即ち、隔壁１は、複数のセル２を取り囲むように配置されている。
【００２０】
本実施形態のハニカム構造体１００は、ハニカム構造部４が、以下のように構成されている点に特徴を有する。即ち、ハニカム構造部４は、ハニカム構造部４のセル２の延びる方向に直交する断面における最外周を含む外周部１６と、外周部１６を除く上記断面における中央部分に配置された中央部１５とによって構成されている。そして、セル２の延びる方向に直交する断面において、セル２の形状が、少なくとも１本の対称軸を有する三角形又は六角形であり、且つ、中央部１５に形成されたセル２ａの形状と、外周部１６に形成されたセル２ｂの形状とが、合同又は相似形状である。図１〜図３に示すハニカム構造体１００においては、セル２の延びる方向に直交する断面における「セル２の形状」は、正六角形である。また、図１〜図３に示すハニカム構造体１００において、中央部１５に形成されたセル２ａの形状と、外周部１６に形成されたセル２ｂの形状とが、相似形状である。
【００２１】
本明細書において、「セル２の形状」とは、当該セル２の周囲の全てが隔壁１によって囲われている場合の形状を意味する。以下、セル２の周囲の全てが隔壁１によって囲われているセル２のことを、「完全セル」ということがある。一方、セル２の周囲の全てが隔壁１によって囲われておらず、セル２の一部が外周壁３や境界壁５によって区画されているセル２のことを、「不完全セル」ということがある。例えば、図２に示すように、外周壁３の近傍に形成されたセル２ｂは、その一部が外周壁３によって区画されている。このような不完全セルについては、セル２の形状が、三角形又は六角形でなくともよい。
【００２２】
更に、本実施形態のハニカム構造体１００においては、下記式（１）に示される値をθとした場合に、中央部１５におけるセル２ａの配列方向Ｌ１に対して、外周部１６におけるセル２ｂの配列方向Ｌ２が、θ−１５°〜θ＋１５°の範囲で傾いている。下記式（１）において、Ａは、セル２の形状における対称軸の数（本）を示し、Ｎは、セル２の形状の頂点の数（個）を示す。図１〜図３においては、セル２の形状における対称軸の数は６本（対向する各頂点同士を結ぶ３本と、対向する各辺の中点同士を結ぶ３本）、セル２の形状の頂点の数は６個である。従って、下記式（１）のθの値は、３０°である。そして、図１〜図３に示すハニカム構造体１００は、上記配列方向Ｌ１に対して、上記配列方向Ｌ２が３０°傾いている場合を示している。以下、中央部１５におけるセル２ａの配列方向Ｌ１と、外周部１６におけるセル２ｂの配列方向Ｌ２とのなす角を、「角θ１」とする。
【００２３】
【数２】
2019198829.tif 000004
【００２４】
上述したように構成されたハニカム構造体１００は、アイソスタティック強度の低下を抑制することができるという効果を奏するものである。即ち、ハニカム構造体１００は、外部からの圧力や高温環境下での熱応力が加わった場合でも、ハニカム構造部４を構成する隔壁１にひずみが発生し難くなり、ハニカム構造体１００のアイソスタティック強度の低下を有効に抑制することができる。
【００２５】
ここで、図１は、本発明のハニカム構造体の一の実施形態を模式的に示す斜視図である。図２は、図１に示すハニカム構造体の第一端面を模式的に示す平面図である。図３は、図２のＡ−Ａ’断面を模式的に示す、断面図である。図１〜図３において、符号１ａは、ハニカム構造部４の中央部１５を構成する隔壁１ａを示す。符号１ｂは、ハニカム構造部４の外周部１６を構成する隔壁１ｂを示す。
【００２６】
図１〜図３に示すハニカム構造体１００において、配列方向Ｌ１に対して、配列方向Ｌ２が平行又はその傾きがθ−１５°未満であると、外部からの圧力や高温環境下での熱応力が加わった場合に、ハニカム構造部４を構成する隔壁１にひずみが発生し易くなる。また、配列方向Ｌ１に対して、配列方向Ｌ２の方向がθを超えた場合は、θを境に対称な配置となる。このため、配列方向Ｌ１に対して、配列方向Ｌ２の傾きがθ＋１５°を超える際も、外部からの圧力や高温環境下での熱応力が加わった場合に、ハニカム構造部４を構成する隔壁１にひずみが発生し易くなる。
【００２７】
なお、本発明のハニカム構造体においては、セルの形状が三角形又は六角形であり、且つ、中央部に形成されたセルの形状と、外周部に形成されたセルの形状とが、合同又は相似形状である。このため、中央部におけるセルの配列方向Ｌ１と、外周部におけるセルの配列方向Ｌ２とのそれぞれは、３軸又は６軸の配列方向を有する。このため、配列方向Ｌ１に対する配列方向Ｌ２の傾きの最大値は、例えば、セルの形状が正六角形の場合は、３０°となる。３０°を超えた場合は、対称となる。
【００２８】
ここで、図２に示すように、「中央部１５におけるセル２ａの配列方向Ｌ１」とは、セル２ａが中央部１５において一列に並んで配置されている状態において、当該セル２ａによって構成される列の延びる方向のことを意味する。また、「外周部１６におけるセル２ｂの配列方向Ｌ２」とは、セル２ｂが外周部１６において一列に並んで配置されている状態において、当該セル２ｂによって構成される列の延びる方向のことを意味する。ここで、中央部１５と外周部１６において、それぞれのセル２ａ，２ｂの形状は、合同又は相似形状である。このため、合同又は相似形状のセル２ａ，２ｂにおいて、配列方向Ｌ１と配列方向Ｌ２とについては、相互に対応する配列方向とする。
【００２９】
配列方向Ｌ１及び配列方向Ｌ２は、例えば、ハニカム構造部４の第一端面１１又は第二端面１２を撮像装置により撮像し、撮像した画像を画像解析することによって求めることができる。撮像した画像の画像解析は、例えば、ニコン社製の商品名「ＮＥＸＩＶ、ＶＭＲ−１５１５」の画像処理ソフトを用いることができる。また、配列方向Ｌ１に対する配列方向Ｌ２の傾きの大きさ（即ち、角θ１）についても、上記した画像処理ソフトを用いて求めることができる。また、セル２の形状における対称軸の有無及び本数についても、上記した画像処理ソフトを用いて求めることができる。なお、本発明において、「対称」とは、上記した画像処理ソフトによる画像解析において、撮像した画像における端面の重心を通る直線を対称軸とした際に、対称関係にある相互の面積一致率が９０％以上となることをいう。なお、「対称軸」は、撮像した画像における端面の重心を通る直線の角度（別言すれば、直線の延びる方角）を変数とし、対称関係にある相互の面積一致率が極大値となるものとする。
【００３０】
なお、配列方向Ｌ１及び配列方向Ｌ２のそれぞれの方向の特定については、中央部１５と外周部１６とで同一基準によって方向を特定する限りにおいて、上述した方法以外の方法で、各方向を特定してもよい。例えば、図５に示すハニカム構造体３００においては、セル４２（４２ａ，４２ｂ）の形状が三角形であり、セル４２の延びる方向に直交する面において、中央部５５及び外周部５６を横断するように隔壁４１（４１ａ，４１ｂ）が配設されている。このような場合には、中央部５５及び外周部５６において、それぞれの隔壁４１（４１ａ，４１ｂ）が延びる方向を、配列方向Ｌ１及び配列方向Ｌ２としてもよい。また、特に限定されることはないが、例えば、「少なくとも１つの対称軸」と「配列方向Ｌ１」とが、直交する位置関係であることが好ましい。なお、図５に示すハニカム構造体３００の詳細については後述する。
【００３１】
中央部１５におけるセル２ａの配列方向Ｌ１に対する、外周部１６におけるセル２ｂの配列方向Ｌ２の傾きは、θ−１５°〜θ＋１５°の範囲であるが、θ−１０°〜θ＋１０°の範囲であることが好ましく、θ−５°〜θ＋５°の範囲であることが更に好ましい。このように構成することによって、外部からの圧力や高温環境下での熱応力が加わった場合に、ハニカム構造部４を構成する隔壁１にひずみが更に発生し難くなる。したがって、ハニカム構造体１００のアイソスタティック強度の低下をより有効に抑制することができる。
【００３２】
図１〜図３に示すハニカム構造体１００は、ハニカム構造部４が、中央部１５と外周部１６との境界部分に、多孔質の境界壁５を有している。したがって、ハニカム構造体１００においては、境界壁５よりも内側の領域が、中央部１５となっている。このような境界壁５を有することにより、ハニカム構造体１００のアイソスタティック強度を向上させることができる。
【００３３】
また、図示は省略するが、ハニカム構造部の中央部と外周部との境界部分が、連続する又は不連続な隔壁によって構成されたものであってもよい。即ち、本実施形態のハニカム構造体は、例えば、図２に示すような境界壁５を有していなくともよい。このようなハニカム構造体は、例えば、図２における中央部１５と外周部１６との境界付近において、中央部１５を構成する隔壁１ａと、外周部１６を構成する隔壁１ｂとが、相互に連続する又は一部途切れた不連続な状態で、セル２ａ及びセル２ｂを取り囲むように配設されることとなる。
【００３４】
次に、本発明のハニカム構造体の他の実施形態について、図４を参照しつつ説明する。図４は、本発明のハニカム構造体の他の実施形態の第一端面を模式的に示す平面図である。図４に示すように、ハニカム構造体２００は、多孔質の隔壁２１（２１ａ，２１ｂ）を有する柱状のハニカム構造部２４を備えたものである。図４に示すハニカム構造部２４は、多孔質の隔壁２１、及びこの隔壁２１の外周を囲繞するように配設された外周壁２３を有する。ハニカム構造部２４の隔壁２１は、第一端面３１から第二端面（図示せず）まで延びる流体の流路となる複数のセル２２を区画形成している。
【００３５】
図４に示すハニカム構造体２００においても、ハニカム構造部２４は、セル２２の延びる方向に直交する断面における最外周を含む外周部３６と、外周部３６を除く上記断面における中央部分に配置された中央部３５とによって構成されている。そして、セル２２の延びる方向に直交する断面において、セル２２の形状が正六角形である。図４に示すハニカム構造体２００においては、中央部３５に形成されたセル２２ａの形状と、外周部３６に形成されたセル２２ｂの形状とが、合同となっている。そして、本実施形態のハニカム構造体２００においても、中央部３５におけるセル２２ａの配列方向Ｌ１に対して、外周部３６におけるセル２２ｂの配列方向Ｌ２が、θ−１５°〜θ＋１５°の範囲で傾いている。図４に示すハニカム構造体２００においては、中央部３５におけるセル２２ａの配列方向Ｌ１と、外周部３６におけるセル２２ｂの配列方向Ｌ２とのなす角θ２が、３０°となっている。図４において、符号２５は、中央部３５と外周部３６との境界部分に配設された境界壁を示す。
【００３６】
このように構成されたハニカム構造体２００も、アイソスタティック強度の低下を抑制することができるという効果を奏するものである。即ち、ハニカム構造体２００は、外部からの圧力や高温環境下での熱応力が加わった場合でも、ハニカム構造部２４を構成する隔壁２１にひずみが発生し難くなり、ハニカム構造体２００のアイソスタティック強度の低下を有効に抑制することができる。
【００３７】
次に、本発明のハニカム構造体の更に他の実施形態について、図５を参照しつつ説明する。図５は、本発明のハニカム構造体の更に他の実施形態の第一端面を模式的に示す平面図である。図５に示すように、ハニカム構造体３００は、多孔質の隔壁４１（４１ａ，４１ｂ）を有する柱状のハニカム構造部４４を備えたものである。図５に示すハニカム構造部４４は、多孔質の隔壁４１、及びこの隔壁４１の外周を囲繞するように配設された外周壁４３を有する。ハニカム構造部４４の隔壁４１は、第一端面５１から第二端面（図示せず）まで延びる流体の流路となる複数のセル４２を区画形成している。
【００３８】
図５に示すハニカム構造体３００においても、ハニカム構造部４４は、セル４２の延びる方向に直交する断面における最外周を含む外周部５６と、外周部５６を除く上記断面における中央部分に配置された中央部５５とによって構成されている。図５に示すハニカム構造体３００においては、セル４２の延びる方向に直交する断面において、セル４２の形状が正三角形である。図５に示すハニカム構造体３００においては、中央部５５に形成されたセル４２ａの形状と、外周部５６に形成されたセル４２ｂの形状とが、相似形状となっている。ハニカム構造体３００においても、中央部５５におけるセル４２ａの配列方向Ｌ１に対して、外周部５６におけるセル４２ｂの配列方向Ｌ２が、θ−１５°〜θ＋１５°の範囲で傾いている。図５に示すハニカム構造体３００においては、中央部５５におけるセル４２ａの配列方向Ｌ１と、外周部５６におけるセル４２ｂの配列方向Ｌ２とのなす角θ３が、３０°となっている。図５において、符号４５は、中央部５５と外周部５６との境界部分に配設された境界壁を示す。
【００３９】
このように構成されたハニカム構造体３００も、アイソスタティック強度の低下を抑制することができるという効果を奏するものである。即ち、ハニカム構造体３００は、外部からの圧力や高温環境下での熱応力が加わった場合でも、ハニカム構造部４４を構成する隔壁４１にひずみが発生し難くなり、ハニカム構造体３００のアイソスタティック強度の低下を有効に抑制することができる。
【００４０】
図１〜図３に示すように、中央部１５に形成されたセル２ａの形状と、外周部１６に形成されたセル２ｂの形状とが、相似形状である場合、中央部１５に形成されたセル２の水力直径が、外周部１６を構成するセル２ｂの水力直径よりも小さいことが好ましい。このように構成することによって、セル２の延びる方向に直交する面において、排ガスを外周部１６に流入させ易くすることができ、ハニカム構造体１００と排ガスを効率よく接触させて浄化することができる。なお、中央部１５に形成されたセル２ａの形状と、外周部１６に形成されたセル２ｂの形状とが、相似形状である場合、中央部１５におけるセル２ａの配列と、外周部１６におけるセル２ｂの配列とについても、相似形状となる。
【００４１】
中央部１５に形成されたセル２ａの水力直径は、０．６０〜１．３０ｍｍであることが好ましく、０．８０〜１．２０ｍｍであることが更に好ましい。そして、中央部１５に形成されたセル２ａの水力直径と、外周部１６に形成されたセル２ｂの水力直径とを比較した場合には、以下の関係を満たすことが好ましい。即ち、外周部１６に形成されたセル２ｂの水力直径に対して、中央部１５に形成されたセル２ａの水力直径の値が５〜４０％小さいことが好ましく、１０〜３０％小さいことが更に好ましい。中央部１５に形成されたセル２ａの水力直径は、セル２の延びる方向に直交する面における中央部１５に形成された各セル２ａの断面（別言すれば、各セル２ａの流路断面）と等価な円管の直径である。
【００４２】
図１〜図３に示すように、中央部１５に形成されたセル２ａの形状と、外周部１６に形成されたセル２ｂの形状とが、相似形状である場合、中央部１５のセル密度が、外周部１６のセル密度よりも大きいことが好ましい。このように構成することによって、セル２の延びる方向に直交する面において、排ガスを外周部１６のセル２ｂに流入させ易くすることができ、ハニカム構造体１００と排ガスを効率よく接触させて浄化することができる。
【００４３】
中央部１５のセル密度は、２０〜１７０個／ｃｍ２であることが好ましく、３０〜１５０個／ｃｍ２であることが更に好ましい。中央部１５のセル密度が２０個／ｃｍ２未満であると、ハニカム構造体１００の強度を確保し難くなることや、排ガスを外周部１６に流入させることが難しくなることがある。また、中央部１５のセル密度が１７０個／ｃｍ２を超えると、ハニカム構造体１００の圧損が増大することや、触媒を担持した場合に、担持した触媒によってセル２の目詰まりが発生し易くなることがある。
【００４４】
外周部１６のセル密度は、１０〜１３０個／ｃｍ２であることが好ましく、２０〜１００個／ｃｍ２であることが更に好ましい。外周部１６のセル密度が１０個／ｃｍ２未満であると、ハニカム構造体１００の強度が不足することがある。また、外周部１６のセル密度が１３０個／ｃｍ２を超えると、ハニカム構造体１００の圧損が増大することや、触媒を担持した場合に、担持した触媒によってセル２の目詰まりが発生し易くなることがある。
【００４５】
セル２の延びる方向に直交する断面において、中央部１５及び外周部１６におけるセル２の形状が六角形である場合、この六角形は、少なくとも１つの対称軸を有する六角形である。このような六角形としては、正六角形、又は、正六角形を一軸方向に拡大若しくは縮小した長六角形を挙げることができる。このような六角形とすることにより、中央部１５及び外周部１６にて、複数のセル２の繰り返しによって構成されるセル２の配列が、直線状となり易い。なお、中央部１５に形成されたそれぞれのセル２ａの形状は、同一形状であり、外周部１６に形成されたそれぞれのセル２ｂの形状は、同一形状であることが好ましい。
【００４６】
図５に示すように、セル４２の延びる方向に直交する断面において、中央部５５及び外周部５６におけるセル４２の形状が三角形である場合、この三角形は、正三角形、及び正三角形以外の二等辺三角形である。このような三角形とすることにより、中央部５５及び外周部５６にて、複数のセル４２の繰り返しによって構成されるセル４２の配列が、直線状となり易い。なお、中央部５５に形成されたそれぞれのセル４２ａの形状は、同一形状であり、外周部５６に形成されたそれぞれのセル４２ｂの形状は、同一形状であることが好ましい。
【００４７】
図１〜図３に示すようなハニカム構造体１００において、セル２の延びる方向に直交する断面における中央部１５の大きさについては特に制限はない。例えば、セル２の延びる方向に直交する断面におけるハニカム構造部４の全面積に対して、中央部１５の面積が、３０〜７０％であることが好ましく、４０〜６０％であることが更に好ましい。セル２の延びる方向に直交する断面におけるハニカム構造部４の全面積、及び中央部１５の面積は、当該断面におけるセル２の開口部分の面積を含めた面積である。
【００４８】
中央部１５における隔壁１の厚さは、０．０２〜０．１５ｍｍであることが好ましく、０．０５〜０．１０ｍｍであることが更に好ましい。中央部１５における隔壁１の厚さが薄すぎると、ハニカム構造体１００の強度が確保し難くなることや、排ガスを外周部１６に流入させることが難しくなることがある。中央部１５における隔壁１の厚さが厚すぎると、ハニカム構造体１００の圧損が増大することや、触媒を担持した場合に、担持した触媒によってセル２の目詰まりが発生し易くなることがある。
【００４９】
外周部１６における隔壁１の厚さは、０．０５〜０．２０ｍｍであることが好ましく、０．０７〜０．１５ｍｍであることが更に好ましい。外周部１６における隔壁１の厚さが薄すぎると、ハニカム構造体１００の強度が確保し難くなることがある。外周部１６における隔壁１の厚さが厚すぎると、ハニカム構造体１００の圧損が増大することや、触媒を担持した場合に、担持した触媒によってセル２の目詰まりが発生し易くなることがある。
【００５０】
外周壁３の厚さは、０．１〜１．０ｍｍであることが好ましく、０．２〜０．７ｍｍであることが更に好ましい。外周壁３の厚さが薄すぎると、ハニカム構造体１００全体の機械的強度が低下してしまう点で好ましくない。外周壁３の厚さが厚すぎると、ハニカム構造体１００のセル２の開口面積が減少し、圧損が増大することがある点で好ましくない。
【００５１】
隔壁１は、セラミックを含む材料によって構成されたものであることが好ましい。隔壁１を構成する材料は、例えば、炭化珪素、珪素−炭化珪素複合材料、コージェライト、ムライト、アルミナ、スピネル、炭化珪素−コージェライト複合材料、リチウムアルミニウムシリケート、アルミニウムチタネートから構成される群より選択される少なくとも一種のセラミックを含むものであることが好ましい。
【００５２】
境界壁５は、隔壁１を構成する材料と同じものであることが好ましい。また、外周壁３は、隔壁１を構成する材料と同じものであることが好ましい。本実施形態のハニカム構造体１００は、隔壁１、境界壁５、及び外周壁３が、一度の押出成形によって形成された一体成形品であることが特に好ましい。
【００５３】
ハニカム構造部４の隔壁１の気孔率が、５〜６０％であることが好ましく、１０〜５０％であることが更に好ましく、２０〜４０％であることが特に好ましい。隔壁１の気孔率が５％未満であると、ハニカム構造体１００をフィルタとして使用した際に、圧力損失が増大することがある。隔壁１の気孔率が６０％を超えると、ハニカム構造体１００の強度が不十分となり、排ガス浄化装置に用いられる缶体内にハニカム構造体１００を収納する際に、ハニカム構造体１００を十分な把持力で保持することが困難になることがある。隔壁１の気孔率は、水銀ポロシメータ（Ｍｅｒｃｕｒｙ  ｐｏｒｏｓｉｍｅｔｅｒ）によって計測された値とする。水銀ポロシメータとしては、例えば、Ｍｉｃｒｏｍｅｒｉｔｉｃｓ社製のＡｕｔｏｐｏｒｅ  ９５００（商品名）を挙げることができる。
【００５４】
ハニカム構造体１００の全体形状については特に制限はない。本実施形態のハニカム構造体１００の全体形状は、第一端面１１及び第二端面１２の形状が、円形、又は楕円形であることが好ましく、特に、円形であることが好ましい。また、ハニカム構造体１００の大きさは、特に限定されないが、第一端面１１から第二端面１２までの長さが、２５〜２００ｍｍであることが好ましい。また、ハニカム構造体１００の全体形状が円柱状の場合、ハニカム構造体１００の端面の直径が、５０〜２００ｍｍであることが好ましい。
【００５５】
本実施形態のハニカム構造体１００は、内燃機関の排ガス浄化用の部材として好適に用いることができる。例えば、排ガス浄化用の触媒を担持するための触媒担体として好適に利用することができる。本実施形態のハニカム構造体１００は、ハニカム構造部４の隔壁１の表面及び隔壁１の細孔のうちの少なくとも一方に、排ガス浄化用の触媒が担持されたものであってもよい。
【００５６】
また、図示は省略するが、本実施形態のハニカム構造体は、隔壁によって取り囲まれたセルのいずれか一方の端部に配設された目封止部を、更に備えたものであってもよい。すなわち、目封止部は、セルの流入側又は流出側のいずれか一方の端部に配設され、当該セルの片側の端部を封止するものである。目封止部を更に備えたハニカム構造体は、排ガス中の粒子状物質を除去するフィルタとして利用することができる。
【００５７】
（２）ハニカム構造体の製造方法：
次に、本発明のハニカム構造体を製造する方法について説明する。
【００５８】
まず、ハニカム構造部を作製するための可塑性の坏土を作製する。ハニカム構造部を作製するための坏土は、原料粉末として、前述の隔壁の好適な材料群の中から選ばれた材料に、適宜、バインダ等の添加剤、及び水を添加することによって作製することができる。
【００５９】
次に、作製した坏土を押出成形することにより、複数のセルを区画形成する隔壁、及び最外周に配設された外周壁を有する、柱状のハニカム成形体を得る。押出成形においては、押出成形用の口金として、坏土の押出面に、成形するハニカム成形体の反転形状となるスリットが形成されたものを用いることができる。特に、本発明のハニカム構造体を製造する際には、押出成形用の口金として、押出成形するハニカム成形体の中央部分と外周部分とで、それぞれのセルの配列がθ−１５°〜θ＋１５°の範囲で傾くようにスリットが形成されたものを用いることが好ましい。
【００６０】
得られたハニカム成形体を、例えば、マイクロ波及び熱風で乾燥してもよい。また、ハニカム成形体の製造に用いた材料と同様の材料で、セルの開口部を目封止することで目封止部を配設してもよい。
【００６１】
次に、得られたハニカム成形体を焼成することにより、ハニカム構造体を得る。焼成温度及び焼成雰囲気は原料により異なり、当業者であれば、選択された材料に最適な焼成温度及び焼成雰囲気を選択することができる。なお、本発明のハニカム構造体を製造する方法は、これまでに説明した方法に限定されることはない。
【実施例】
【００６２】
以下、本発明を実施例に基づいてさらに詳細に説明するが、本発明はこれらの実施例に
限定されるものではない。
【００６３】
（実施例１）
コージェライト化原料１００質量部に、分散媒を３５質量部、有機バインダを６質量部、分散剤を０．５質量部、それぞれ添加し、混合、混練して坏土を調製した。コージェライト化原料としては、アルミナ、水酸化アルミニウム、カオリン、タルク、及びシリカを使用した。分散媒としては水を使用し、造孔材としては平均粒子径１〜１０μｍのコークスを使用し、有機バインダとしてはヒドロキシプロピルメチルセルロースを使用し、分散剤としてはエチレングリコールを使用した。
【００６４】
次に、ハニカム成形体作製用の口金を用いて坏土を押出成形し、全体形状が円柱形のハニカム成形体を得た。押出成形においては、押出成形用の口金として、その押出面に、正六角形の格子状のスリットが形成された口金を用いた。口金に形成された正六角形の格子状のスリットは、押出成形するハニカム成形体の中央部と外周部とで、相似形状の正六角形となっていた。また、正六角形の格子状のスリットは、押出成形するハニカム成形体の中央部と外周部とで、それぞれのセルの配列が１５°傾くように形成されていた。
【００６５】
次に、得られたハニカム成形体をマイクロ波乾燥機で乾燥し、更に熱風乾燥機で完全に乾燥させた後、ハニカム成形体の両端面を切断し、所定の寸法に整えた。
【００６６】
次に、乾燥したハニカム成形体を、脱脂し、焼成して、実施例１のハニカム構造体を製造した。実施例１のハニカム構造体は、端面の直径が１１８ｍｍの円柱状であった。このハニカム構造体は、セルの延びる方向の長さが１１８ｍｍであった。
【００６７】
実施例１のハニカム構造体は、セルの延びる方向に直交する面において、中央部に形成されたセルの形状と、外周部に形成されたセルの形状とが、共に六角形であった。ただし、中央部に形成されたセルの形状と、外周部に形成されたセルの形状とが、相似形状であり、中央部におけるセルの配列方向と、外周部におけるセルの配列方向とのなす角が、３０°であった。表１の「セル配列のなす角（°）」の欄に、中央部におけるセルの配列方向と、外周部におけるセルの配列方向とのなす角の大きさを示す。また、実施例１のハニカム構造体における、セルの形状の「対称軸の数（本）」及び「式（１）のθの値」を、表１に示す。
【００６８】
実施例１のハニカム構造体の中央部は、ハニカム構造部の端面において、円形状であり、その直径が１１８ｍｍであった。この中央部は、隔壁の厚さが０．０９０ｍｍであり、セル密度が８１個／ｃｍ２であった。また、実施例１のハニカム構造体の外周部は、隔壁の厚さが０．１１５ｍｍであり、セル密度が５４個／ｃｍ２であった。表１の「中央部」の欄に、中央部の隔壁の厚さ、セル密度、及び中央部の直径を示す。表１の「外周部」の欄に、外周部の隔壁の厚さ、セル密度、及び外周部の直径（別言すれば、ハニカム構造体の外径）を示す。
【００６９】
【表１】
2019198829.tif 000005
【００７０】
（実施例２〜３及び比較例１〜２）
中央部におけるセルの配列方向と、外周部におけるセルの配列方向とのなす角の大きさを表１に示すように変更した以外は、実施例１と同様にして、実施例２〜３、及び比較例１〜２のハニカム構造体を製造した。
【００７１】
実施例１〜３及び比較例１〜２のハニカム構造体について、以下の方法で、アイソスタティック強度の評価を行った。結果を表１に示す。
【００７２】
［アイソスタティック強度］
中央部におけるセルの配列方向に対して、外周部におけるセルの配列方向が揃っているハニカム構造体のアイソスタティック強度を基準とし、アイソスタティック強度の向上率によって下記の評価とする。例えば、実施例１〜３及び比較例１〜２についての評価を行う場合は、基準となるハニカム構造体は、比較例１のハニカム構造体となる。
評価Ａ：基準に対し、アイソスタティック強度の向上率が２０％以上の場合を優とし、評価Ａとする。
評価Ｂ：基準に対し、アイソスタティック強度の向上率が１０％以上の場合を良とし、評価Ｂとする。
評価Ｃ：基準に対し、アイソスタティック強度の向上率が０％より大きく１０％未満の場合を可とし、評価Ｃとする。
評価Ｄ：基準に対し、アイソスタティック強度の向上率が見られない場合を不可とし、評価Ｄとする。
【００７３】
（実施例４〜５及び比較例３〜４）
実施例４〜５及び比較例３〜４においては、中央部に形成されたセルの形状と、外周部に形成されたセルの形状とが、合同形状となるようにハニカム構造体を作製した。実施例４〜５及び比較例３〜４のハニカム構造体の中央部及び外周部の、隔壁の厚さ、セル密度を表１に示す。
【００７４】
（実施例６〜７及び比較例５〜６）
実施例６〜７及び比較例５〜６においては、中央部に形成されたセルの形状と、外周部に形成されたセルの形状とが、合同形状となるようにハニカム構造体を作製した。ただし、セルの形状については、正六角形を一軸方向に縮小した長六角形に変更した。この長六角形は、２種類の長さの辺からなる六角形である。実施例６〜７及び比較例５〜６のハニカム構造体の中央部及び外周部の、隔壁の厚さ、セル密度を表１に示す。
【００７５】
（実施例８〜１０及び比較例７〜８）
実施例８〜１０及び比較例７〜８においては、中央部に形成されたセルの形状と、外周部に形成されたセルの形状とが、相似形状の正三角形となるようにハニカム構造体を作製した。実施例８〜１０及び比較例７〜８のハニカム構造体の中央部及び外周部の、隔壁の厚さ、セル密度を表２に示す。
【００７６】
【表２】
2019198829.tif 000006
【００７７】
（実施例１１〜１２及び比較例９〜１０）
実施例１１〜１２及び比較例９〜１０においては、中央部に形成されたセルの形状と、外周部に形成されたセルの形状とが、合同形状の正三角形となるようにハニカム構造体を作製した。実施例１１〜１２及び比較例９〜１０のハニカム構造体の中央部及び外周部の、隔壁の厚さ、セル密度を表２に示す。
【００７８】
（実施例１３〜１５及び比較例１１〜１２）
実施例１３〜１５及び比較例１１〜１２においては、中央部に形成されたセルの形状と、外周部に形成されたセルの形状とが、相似形状の二等辺三角形となるようにハニカム構造体を作製した。実施例１３〜１５及び比較例１１〜１２のハニカム構造体の中央部及び外周部の、隔壁の厚さ、セル密度を表２に示す。二等辺三角形は、頂角の角度が３０°となる三角形とした。
【００７９】
（実施例１６〜１８及び比較例１３〜１４）
実施例１６〜１８及び比較例１３〜１４においては、中央部に形成されたセルの形状と、外周部に形成されたセルの形状とが、相似形状の正六角形となるようにハニカム構造体を作製した。実施例１６〜１８及び比較例１３〜１４のハニカム構造体の中央部及び外周部の、隔壁の厚さ、セル密度を表２に示す。実施例１６〜１８及び比較例１３〜１４においては、中央部と外周部との境界に境界壁を設けず、中央部と外周部とが連続する隔壁によって構成されたものとした。
【００８０】
なお、実施例４〜１８及び比較例３〜１４のハニカム構造体の製造については、これまでに説明した各セルの形状に対応したスリットが形成された口金を用いて押出成形を行ったこと以外は、実施例１と同様の方法によって行った。
【００８１】
実施例４〜１８及び比較例３〜１４のハニカム構造体についても、実施例１と同様の方法で、アイソスタティック強度の評価を行った。結果を表１に示す。なお、各評価におけるアイソスタティック強度の基準は、同じセル形状の実施例毎に、比較例３，５，７，９，１１，１３とした。
【００８２】
（結果）
表１及び表２に示す結果から分かるように、実施例１〜１８のハニカム構造体は、アイソスタティック強度の評価において良好な結果を示すものであった。一方、比較例１〜１２のハニカム構造体は、基準となるハニカム構造体に対し、アイソスタティック強度の向上が見られなかった。
【産業上の利用可能性】
【００８３】
本発明のハニカム構造体は、ガソリンエンジンやディーゼルエンジン等から排出される排ガスを浄化するための触媒を担持する触媒担体や、排ガスを浄化するためのフィルタとして利用することができる。
【符号の説明】
【００８４】
１，１ａ，１ｂ，２１，２１ａ，２１ｂ，４１，４１ａ，４１ｂ：隔壁、２，２２，４２：セル、２ａ，２２ａ，４２ａ：セル（中央部のセル）、２ｂ，２２ｂ，４２ｂ：セル（外周部のセル）、３，２３，４３：外周壁、４，２４，４４：ハニカム構造部、５，２５，４５：境界壁、１１，３１，５１：第一端面、１２：第二端面、１００，２００，３００：ハニカム構造体、Ｌ１：中央部におけるセルの配列方向、Ｌ２：外周部におけるセルの配列方向、θ１，θ２，θ３：角（中央部におけるセルの配列方向と、外周部におけるセルの配列方向とのなす角）。
【図１】
2019198829.tif 000009
【図２】
2019198829.tif 000010
【図３】
2019198829.tif 000011
【図４】
2019198829.tif 000012
【図５】
2019198829.tif 000013